(57)【要約】    本発明は、織物の中にＶ型構造に見える直接に形成された繊維を含み、一種の不織繊維の織物を提供する。その繊維は連続的であって、弾力性のあるふわふわとした大きな間隔のない織物構造を形成するために、６５〜７５％のメルトブローンファイバと残量のテトロン短繊維に構成された。また、レシーバーやレシーバーの上に左側に置かれた梳綿機やレシーバーの上に右側に置かれた軸押出機を含む不織繊維の織物を製造する設備も提供する。軸押出機の底にスピナレットがつながっており、梳綿機とレシーバーの間に敷き網機が設置され、その敷き網機の端にスピナレットの下にある静電を生み出す装置がある。得られた繊維織物は縦の垂直の断面から見ると、V型のように並んでいて、詰め物が十分に入って、まんべんなくふわふわとしている。 【選択図】図１
2014505182.tif 000002
【特許請求の範囲】
【請求項１】
V型構造に見える直接に形成される繊維を含み、その繊維は連続的であって、弾力性のあるふわふわとする大きな間隔のない織物の構造を形成するために、６５〜７５％のメルトブローンファイバと残量のテトロン短繊維によって構成された、ことを特徴とする不織繊維の織物。
【請求項２】
該織物に２％を超えない透明度の変化がある、ということを特徴とする請求項１に記載の織物。
【請求項３】
該直接に形成される繊維に１０μmを超えない幾何学の直径がある、ということを特徴とする請求項２に記載の織物。
【請求項４】
該織物の厚みは１０ｃｍを超えず、密度は５０Ｋｇ/m2を超えず、また音の抵抗率は１００MKS rayls（レイリ―）より高い、ということを特徴とする請求項３に記載の織物。
【請求項５】
レシーバー４、レシーバー４の上の左側にある梳綿機１、レシーバー４の上の右側にある軸押出機２を含み、軸押出機２の底にスピナレット３がつながっており、梳綿機１とレシーバー４の間に敷き網機７があり、その敷き網機７の端にスピナレット３の下に静電を生み出す装置が設置された、請求項１に記載の不織繊維の織物を製造する設備。
【請求項６】
該静電を生み出す装置はスピナレット３の下の左側にある静電発生器５とスピナレット３の下の右側にある静電受信器６を含む、請求項５に記載の設備。
【請求項７】
静電発生器５と静電受信器６の間の電圧は60-100Kv、周波数は20-30KHz、電流は0.2-0.8mAである、請求項６に記載の設備。
【発明の詳細な説明】
【技術分野】
【０００１】
本発明は不織繊維の織物に関し、特に縦の垂直の断面からみるとV型のメルトブローンファイバによって構成された一種の不織繊維の織物と、該不織繊維の織物を製造する設備に関する。 
【背景技術】
【０００２】
不織布製品は日常生活によく見られる。たとえば、おしめやナプキンや雑巾や濾過用の製品などである。不織布製品の多くの重要な性能はマイクロファイバー網を通じて実現できる。マイクロファイバー網のメルトブローンの質こそが、不織繊維の織物を製造する過程の難点といえる。
【０００３】
今日の技術は、不織繊維の織物は主にコットンと混合後、高温・高圧の空気を突き込んでメルトブローンするという方法によって作られるもので、その製品は断面から見れば、中央の部分の繊維はごちゃごちゃとしている不規則な形である。そのため、詰め物は不十分であり、まんべんなくふわふわとしている理想的な状態から遠く離れている。
【発明の概要】
【発明が解決しようとする課題】
【０００４】
本発明の目的の一つは、縦の垂直の断面から見れば、V型のように並んでいるメルトブローン不織繊維の織物を提供することである。本発明のもう一つの目的は、V型のメルトブローン不織繊維の織物を製造する設備を提供することである。
【課題を解決するための手段】
【０００５】
本発明は、上記課題を解決するため、次の方法を提供した。つまり、織物の中にV型の構造に見える直接に形成される繊維を含み、その不織繊維の織物は、連続的であって、弾力性のあるふわふわとする大きな間隔のない織物の構造を形成するために、６５〜７５％のメルトブローンファイバと残量のテトロン短繊維によって構成される。
【０００６】
本発明の織物は２％に超えない透光率の変化がある。
【０００７】
本発明の直接に形成される繊維には、１０μmを超えない幾何学の直径がある。
【０００８】
本発明の織物の厚みは１０ｃｍを超えず、密度は５０Ｋｇ/m2を超えず、また音の抵抗率は１００MKS rayls（レイリ―）より高い。
【０００９】
本発明のもう一つの目的は、V型のメルトブローン不織繊維の織物を製造する設備を提供する。この不織繊維の織物を製造する設備は、レシーバーとレシーバーの上の左側に置かれた梳綿機とレシーバーの上の右側にある軸押出機を含む。その軸押出機の底にスピナレットがつながっている。梳綿機とレシーバーとの間に敷き網機があり、そのクロスリッパー機の端にスピナレットの下にある静電を生み出す装置がある。
【００１０】
さらに、本発明の静電を生み出す装置は、スピナレットの下の左側にある静電発生器とスピナレットの下の右側にある静電受信器を含む。
【００１１】
それに、本発明の静電発生器と静電受信器との間の電圧は60-100Kv、周波数は20-30KHz、電流は0.2-0.8mAである。
【００１２】
本発明の好適な効果は、本設備によって製造中、メルトブローンファイバが軸押出機からスピナレット３に入って、高温・高圧の空気によって、下に向けて、静電発生器を通して、静電受信器に落ちる。梳綿機に梳かれて、敷き網機を通じて、下に向けて静電発生器、すなわち、静電発生器と静電受信器の間に落ちるテトロン短繊維は、電界の影響を受けて電荷につける。テトロン短繊維をメルトブローンファイバに混じって、最後に、縦の垂直の断面から見るとV型に見える不織繊維の織物になる。その不織繊維の織物は詰め物が十分に入って、かつまんべんなくふわふわとしている理想的な状態で、防音と断熱という特性も備える。
【発明を実施するための形態】
【００１３】
次に図を参照して本説明をさらに詳しく説明する。
【００１４】
図１のように、本発明は、織物の中にある、Ｖ型構造に見える直接に形成される繊維を含み、一種の不織繊維の織物に関する。本発明の繊維は連続的であって、弾力性のあるふわふわとする大きな間隔のない織物構造を形成するために、６５〜７５％のメルトブローンファイバと残量のテトロン短繊維によって構成される。第一の具体的な実施例として、PP繊維とPET繊維はそれぞれ６５％と３５％を占める。第二の具体的な実施例として、PP繊維とPET繊維はそれぞれ７５％と２５％を占める。第三の具体的な実施例として、PP繊維とPET繊維はそれぞれ７０％と３０％を占める。本発明による不織繊維の織物は詰め物いっぱいで、かつまんべんなくふわふわとしている理想的な状態で、防音と断熱という特性も備えている。
本発明で得られる織物の具体的な標準は以下である。つまり、織物は２％を超えない透光率の変化と直接に形成された繊維が10μmを超えない幾何学の直径があることと織物の厚みが5cmを超えないこととその密度は50Kg/m2より高いことと音の抵抗率が100 MKS raylsより高いことである。
【００１５】
本発明により製造された織物の外見の特性は他の不織繊維の織物の特性に似ている。その特性は多様な変化がある。相当高いの開放性と多孔性から減少された開放性と多孔性の範囲まで調整可能である。本発明の織物の中の繊維の絶縁能力は普通その材料と関係はない。本発明の繊維はすべての繊維から形成可能である。メルトブローンマイクロファイバーに用いる代表的なポリマーは、ポリプロピレン、ポリエチレン、ポリエチレンテレフタレート、フタル酸ポリエチレンアミン、及び本技術分野でよく知られている他のポリマーが挙げられる。これらの材料も本発明の別の態様としての繊維を形成できる。
【００１６】
図２のように、本発明は不織繊維の織物を製造する設備を提供する。レシーバー４とレシーバー４の上の左側にある梳綿機１とレシーバー４の上の右側にある軸押出機２を含む。軸押出機２の底にスピナレットが繋がっている。梳綿機１とレシーバー４の間に敷き網機７があり、その敷き網機７の端にスピナレット３の下にある静電を生み出す装置が設置される。その静電を生み出す装置はスピナレット３の下の左側にある静電発生器５とスピナレット３の下の右側にある静電受信器６を含む。その静電発生器５と静電受信器６の間の電圧は60-100Kv、周波数は20-30KHz、電流は0.2-0.8mAである。
【００１７】
本設備は製造中、（PP）切片が軸押出機２からスピナット３に入って、高温・高圧の空気によって、メルトブローンファイバが下に向けて、静電発生器５を通して、レシーバー４に落ちる。梳綿機１に梳かれて、敷き網機７を通じて、下に向けて静電発生器、すなわち、静電発生器５と静電受信器６の間に落ちるテトロン短繊維（PET）は、電界の影響を受けて電荷につける。テトロン短繊維をメルトブローンファイバに混じって、この二種の繊維は落ちている間に静電受信器６に集まる。最後に、縦の垂直の断面から見るとV型に見える不織繊維の織物になる。
【図面の簡単な説明】
【００１８】
【図１】図１は本発明の不織繊維の織物の断面図。
【図２】図２は本発明の製造設備の構造を示す図。
【符号の説明】
【００１９】
１：梳綿機
２：軸押出機
３：スピナレット
４：レシーバー
５：静電発生器
６：静電受信器
７：敷き網機
【図１】
2014505182.tif 000003
【図２】
2014505182.tif 000004
【国際調査報告】
2014505182.tif 000005
2014505182.tif 000006
2014505182.tif 000007
2014505182.tif 000008
2014505182.tif 000009
2014505182.tif 000010